(57)【特許請求の範囲】
【請求項１】
（ａ）ポリフェニレンエーテル樹脂 ５０〜８０質量部、
（ｂ）スチレン系樹脂及び／またはスチレン系エラストマー １０〜３０質量部、
（ｃ）ポリエーテルエステルアミド樹脂 １０〜２０質量部、
（ただし、前記成分（ａ）、（ｂ）および（ｃ）の合計は１００質量部とする）
さらに、
（ｄ）下記で定義されるゲル含有率４０〜９８質量％、平均粒子径１００〜５５０ｎｍのゴム質重合体に、芳香族ビニル化合物を２０質量％以上かつシアン化ビニル化合物を０．１〜１０質量％含む単量体成分を含浸させる含浸工程と、その後、１０時間半減期温度が３０〜９０℃の油溶性熱分解系開始剤を用いて、該ゴム質重合体に該単量体成分をグラフト重合する重合工程とを経て製造されるグラフト重合体であって、前記ゴム質重合体３０〜８０質量部（固形分換算）に、前記単量体成分７０〜２０質量部をグラフト重合してなり（ただし、ゴム質重合体と単量体成分との合計で１００質量部）、質量平均分子量が４００００〜２０００００であるグラフト重合体 成分（ａ）、（ｂ）および（ｃ）の合計１００質量部に対して１〜２０質量部、
を含有することを特徴とする熱可塑性樹脂組成物。
ゲル含有率：粉体状のゴム質重合体を、トルエン中にて８０℃で２４時間浸漬した後、２００メッシュ金網で濾過し、金網上に残った不溶分の割合（質量％）を求めて得られた値である。
【請求項２】
前記成分（ｄ）における前記単量体成分が、シアン化ビニル化合物を０．５〜７．５質量％含むことを特徴とする請求項１に記載の熱可塑性樹脂組成物。
【請求項３】
前記成分（ｄ）における前記ゴム質重合体が、ポリブタジエン、スチレン・ブタジエン・α−オレフィン共重合体、エチレン・α−オレフィン非共役ジエン共重合体およびアクリル系ゴムからなる群より選ばれる１種または２種以上であることを特徴とする請求項１または２に記載の熱可塑性樹脂組成物。
【請求項４】
さらに、（ｅ）Ｌｉ+、Ｎa +、Ｋ+、Ｍｇ2+またはＣａ2+から選択されたカチオンおよびＣｌ-、Ｂｒ-、Ｆ-、Ｉ-、ＮＯ3-、ＳＣＮ-、ＣｌＯ4-、ＣＦ3ＳＯ3-、ＢＦ4-、（ＣＦ3ＳＯ2）2Ｎ-または（ＣＦ3ＳＯ2）3Ｃ-から選択されたアニオンによって構成されている金属塩類を含有し、かつ前記成分（ａ）、（ｂ）および（ｃ）の合計１００質量部に対する前記（ｅ）成分の割合が０．００１〜３０質量部であることを特徴とする請求項１〜３のいずれかに記載の熱可塑性樹脂組成物。
【請求項５】
さらに、（ｆ）下記化学式（１）に示されるビス〔２−（２ブトキシエトキシ）エチル〕アジペート、または下記化学式（２）に示されるビス（２−ブトキシエチル）フタレートを前記成分（ａ）、（ｂ）および（ｃ）の合計１００質量部に対し、０．１〜２０質量部含むことを特徴とする請求項１〜４のいずれかに記載の熱可塑性樹脂組成物。
【化１】
0005752505.tif 000008
【発明の詳細な説明】
【技術分野】
【０００１】
本発明は、熱可塑性樹脂組成物に関し、詳しくは、耐熱性と帯電防止性に優れ、さらに熱可塑性樹脂とポリエーテルエステルアミドとの相容性に優れ、成形性、各種物性等の向上を図れる熱可塑性樹脂組成物に関するものである。
【背景技術】
【０００２】
従来、熱可塑性樹脂組成物に添加される帯電防止剤として種々のものが提案されている。その中で、ポリエーテルエステルアミドは優れた帯電防止性を付与することが知られ、広く利用されているが、（１）ポリエーテルエステルアミドはポリエーテル成分にポリオキシアルキレングリコール例えば、ポリエチレングリコール等を使用しているため耐熱性が低く、高温での成形に問題がある；（２）ポリエーテルエステルアミドは他の熱可塑性樹脂との相容性に乏しく、成形性に難があり、成形品に層状剥離を生じたり、衝撃強度等の各種物性に劣るという問題があった。上記（２）の問題を解決するため、ポリエーテルエステルアミドにカルボキシル基を有する変性ビニル系重合体を相容化剤として使用する方法（特許文献１）や、ヒドロキシル基を有するビニル単量体を共重合成分とするゴム変性スチレン系熱可塑性樹脂を相容化剤として使用する方法（特許文献２）が知られている。しかしこれらの方法は、多量の相容化剤の添加が必要であり、帯電防止性が低下するという欠点があった。また特許文献３には、特定分子量のポリオキシアルキレングリコール用いて得られたポリエーテルエステルアミドが、透明でかつ永久帯電性に優れているとされているが、上記（１）の耐熱性の問題は依然解決されていない。
【先行技術文献】
【特許文献】
【０００３】
【特許文献１】特公平４−７２８５５号公報
【特許文献２】特開平２−７０７３９号公報
【特許文献３】特開平１−１４４４１７号公報
【発明の概要】
【発明が解決しようとする課題】
【０００４】
したがって本発明の目的は、耐熱性と帯電防止性に優れ、さらに熱可塑性樹脂とポリエーテルエステルアミドとの相容性に優れ、成形性、各種物性等の向上を図れる熱可塑性樹脂組成物の提供にある。
【課題を解決するための手段】
【０００５】
本発明者は鋭意検討を重ねた結果、特定量の（ａ）ポリフェニレンエーテル樹脂、（ｂ）スチレン系樹脂及び／またはスチレン系エラストマー、（ｃ）ポリエーテルエステルアミド樹脂、さらに、特定の（ｄ）グラフト重合体を特定量でもって配合した熱可塑性樹脂組成物が、上記目的を達成することを見出し、本発明を完成した。
すなわち本発明は以下の通りである。
１．（ａ）ポリフェニレンエーテル樹脂 ５０〜８０質量部、
（ｂ）スチレン系樹脂及び／またはスチレン系エラストマー １０〜３０質量部、
（ｃ）ポリエーテルエステルアミド樹脂 １０〜２０質量部、
（ただし、前記成分（ａ）、（ｂ）および（ｃ）の合計は１００質量部とする）
さらに、
（ｄ）下記で定義されるゲル含有率４０〜９８質量％、平均粒子径１００〜５５０ｎｍのゴム質重合体に、芳香族ビニル化合物を２０質量％以上かつシアン化ビニル化合物を０．１〜１０質量％含む単量体成分を含浸させる含浸工程と、その後、１０時間半減期温度が３０〜９０℃の油溶性熱分解系開始剤を用いて、該ゴム質重合体に該単量体成分をグラフト重合する重合工程とを経て製造されるグラフト重合体であって、前記ゴム質重合体３０〜８０質量部（固形分換算）に、前記単量体成分７０〜２０質量部をグラフト重合してなり（ただし、ゴム質重合体と単量体成分との合計で１００質量部）、質量平均分子量が４００００〜２０００００であるグラフト重合体 成分（ａ）、（ｂ）および（ｃ）の合計１００質量部に対して１〜２０質量部、
を含有することを特徴とする熱可塑性樹脂組成物。
ゲル含有率：粉体状のゴム質重合体を、トルエン中にて８０℃で２４時間浸漬した後、２００メッシュ金網で濾過し、金網上に残った不溶分の割合（質量％）を求めて得られた値である。
２．前記成分（ｄ）における前記単量体成分が、シアン化ビニル化合物を０．５〜７．５質量％含むことを特徴とする前記１に記載の熱可塑性樹脂組成物。
３．前記成分（ｄ）における前記ゴム質重合体が、ポリブタジエン、スチレン・ブタジエン・α−オレフィン共重合体、エチレン・α−オレフィン非共役ジエン共重合体およびアクリル系ゴムからなる群より選ばれる１種または２種以上であることを特徴とする前記１または２に記載の熱可塑性樹脂組成物。
４．さらに、（ｅ）Ｌｉ+、Ｎa +、Ｋ+、Ｍｇ2+またはＣａ2+から選択されたカチオンおよびＣｌ-、Ｂｒ-、Ｆ-、Ｉ-、ＮＯ3-、ＳＣＮ-、ＣｌＯ4-、ＣＦ3ＳＯ3-、ＢＦ4-、（ＣＦ3ＳＯ2）2Ｎ-または（ＣＦ3ＳＯ2）3Ｃ-から選択されたアニオンによって構成されている金属塩類を含有し、かつ前記成分（ａ）、（ｂ）および（ｃ）の合計１００質量部に対する前記（ｅ）成分の割合が０．００１〜３０質量部であることを特徴とする前記１〜３のいずれかに記載の熱可塑性樹脂組成物。
５．さらに、（ｆ）下記化学式（１）に示されるビス〔２−（２ブトキシエトキシ）エチル〕アジペート、または下記化学式（２）に示されるビス（２−ブトキシエチル）フタレートを前記成分（ａ）、（ｂ）および（ｃ）の合計１００質量部に対し、０．１〜２０質量部含むことを特徴とする前記１〜４のいずれかに記載の熱可塑性樹脂組成物。
【化１０１】
0005752505.tif 000002
【発明の効果】
【０００６】
本発明の熱可塑性樹脂組成物は、特定量の（ａ）ポリフェニレンエーテル樹脂、（ｂ）スチレン系樹脂及び／またはスチレン系エラストマー、（ｃ）ポリエーテルエステルアミド樹脂、さらに、特定の（ｄ）グラフト重合体を特定量でもって配合したので、耐熱性と帯電防止性に優れ、さらに熱可塑性樹脂とポリエーテルエステルアミドとの相容性に優れ、成形性、各種物性等の向上を図ることができる。
【発明を実施するための形態】
【０００７】
以下、本発明をさらに詳細に説明する。
成分（ａ）ポリフェニレンエーテル樹脂
本発明に用いる（ａ）ポリフェニレンエーテル樹脂は、２,６−ジメチルフェノール、２,３,６−トリメチルフェノールなどの酸化カップリングにより製造されるポリ(２,６−ジメチル−１,４−フェニレン)エーテル、ポリ(２,３,６−トリメチル−１,４−フェニレン)エーテル、２,６−ジメチルフェノールと２,３,６−トリメチルフェノールなどの共重合体、これらの重合体が無水マレイン酸などの不飽和カルボン酸などにより変性された重合体が挙げられる。通常のポリフェニレンエーテル樹脂は、それ単独では加工が困難であるために、本発明では、下記の成分（ｂ）のスチレン系樹脂及び／またはスチレン系エラストマーとブレンドすることにより改質する。
【０００８】
成分（ｂ）スチレン系樹脂及び／またはスチレン系エラストマー
本発明で用いる（ｂ）スチレン系樹脂及び／またはスチレン系エラストマーにおいて、スチレン系樹脂としては、例えば、汎用ポリスチレン（ＧＰＰＳ）、ポリブタジエン等のゴム成分で強化された耐衝撃性ポリスチレン（ＨＩＰＳ）、スチレン−ブタジエン共重合体、スチレン−無水マレイン酸共重合体、スチレン−アクリロニトリル共重合体、スチレン−アクリロニトリル−ブタジエン共重合体、スチレン−メタクリル酸メチル共重合体などを挙げることができる。本発明に用いるスチレン系エラストマーとしては、例えば、スチレン−ブタジエン共重合体、スチレン−エチレン−プロピレン共重合体、スチレン−エチレン−ブテン共重合体などを挙げることができる。これらの共重合体は、ランダム共重合体であっても、ブロック共重合体であってもよい。
本発明においては、相容性の観点から、成分（ｂ）として耐衝撃性ポリスチレン（ＨＩＰＳ）、スチレン−エチレン・ブテン−スチレンブロック共重合体（ＳＥＢＳ）、スチレン−エチレン・プロピレン−スチレンブロック共重合体（ＳＥＰＳ）、スチレン−エチレン・エチレン・プロピレン−スチレンブロック共重合体（ＳＥＥＰＳ）、を使用するのが好ましい。
【０００９】
成分（ｃ）ポリエーテルエステルアミド樹脂
本発明で用いる（ｃ）ポリエーテルエステルアミド樹脂は、ポリエーテルセグメントを有する高分子の非イオン系界面活性剤の１種である。（ｃ）ポリエーテルエステルアミド樹脂の具体例としては、ポリエチレングリコール・ポリアミド共重合体、ポリエチレングリコール系ポリエステルアミド共重合体などポリエーテルセグメントを有する制電性エラストマーが挙げられる。好ましくは、両末端にカルボキシル基を有するポリアミドとビスフェノール類のアルキレンオキシド付加物および／またはポリオキシアルキレングリコールから誘導されるポリエーテルエステルアミド樹脂が好ましい。
【００１０】
成分（ｄ）グラフト重合体
本発明で用いる（ｄ）グラフト重合体は、ゲル含有率４０〜９８質量％、平均粒子径１００〜５５０ｎｍのゴム質重合体に、芳香族ビニル化合物を主体とし、シアン化ビニル化合物を０．１〜１０質量％含む単量体成分を含浸させる含浸工程と、その後、１０時間半減期温度が３０〜９０℃の油溶性熱分解系開始剤を用いて、該ゴム質重合体に該単量体成分をグラフト重合する重合工程とを経て製造されるグラフト重合体であって、前記ゴム質重合体３０〜８０質量部（固形分換算）に、前記単量体成分７０〜２０質量部をグラフト重合してなり（ただし、ゴム質重合体と単量体成分との合計で１００質量部）、質量平均分子量が４００００〜２０００００である。
この成分（ｄ）グラフト重合体の詳細は、特許第４５５６５０３号公報に記載され、また、ＵＭＧ ＡＢＳ（株）から商品名ＹＥ２８９として市販され公知であるが、以下、当該（ｄ）グラフト重合体について説明する。なお前記ＹＥ２８９は、前記条件を満たすゴム質重合体としてポリブタジエン、芳香族ビニル化合物としてスチレン、シアン化ビニル化合物としてアクリロニトリルを用い、その後、前記油溶性熱分解系開始剤を用いた前記グラフト重合条件に従う重合工程を経て製造された規定質量平均分子量を有するグラフト重合体であり、グラフト共重合体としての成分比は、ブタジエン２２質量％、アクリロニトリル４質量％、スチレン７４質量％である。
【００１１】
ゴム質重合体は、ゲル含有率が４０〜９８質量％、好ましくは５０〜９５質量％であり、平均粒子径が１００〜５５０ｎｍ、好ましくは１５０〜４５０ｎｍのものである。ゴム質重合体のゲル含有率が４０質量％未満では、得られる成形品の耐熱性、成形性、導電性が悪化し、９８質量％を超えると十分な物性、例えば耐熱性、成形性、導電性が得られない傾向にある。また、ゴム質重合体の平均粒子径が１００ｎｍ未満では得られる成形品に十分な物性、例えば耐熱性、成形性、導電性を付与できず、５５０ｎｍを超えると安定なラテックスが得られない傾向にある。ゴム質重合体の粒子径分布は単一分布であってもよく、複数の分布を有するものであってもよい。
【００１２】
なお、本明細書において、ゴム質重合体のゲル含有率とは、粉体状のゴム質重合体を、トルエン中にて８０℃で２４時間浸漬した後、２００メッシュ金網で濾過し、金網上に残った不溶分の割合（質量％）を求めて得られた値である。
【００１３】
このようなゴム質重合体の具体例としては、ポリブタジエン、スチレン・ブタジエン共重合体、アクリロニトリル・ブタジエン共重合体、エチレン・α−オレフィン共重合体、エチレン・α−オレフィン非共役ジエン共重合体、アクリル系ゴムなどを挙げることができる。これらは１種を単独で用いてもよく、２種以上を組み合わせて用いてもよい。
【００１４】
ゴム質重合体に含浸、グラフトされる単量体成分は、芳香族ビニル化合物を主体として２０質量％以上、特に３０質量％以上含むものであるが、その他、シアン化ビニル化合物を含み、更には必要に応じて後述するその他の共重合可能な単量体を含んでいてもよい。単量体成分中のシアン化ビニル化合物の含有量は０．１〜１０質量％であり、好ましくは０．５〜７．５質量％である。シアン化ビニル化合物を含むことにより相容性が良好となり、物性、例えば耐熱性、成形性、導電性が向上するという効果が奏されるが、その割合が多過ぎると相容性が不十分となり、所望の物性（耐熱性、成形性、導電性）が得られない傾向にある。
【００１５】
単量体成分中の芳香族ビニル化合物の具体例としては、スチレン、α−メチルスチレン、ｏ−メチルスチレン、ｍ−メチルスチレン、ｐ−メチルスチレン、ジメチルスチレン、ｔ−ブチルスチレン、クロルスチレン、ジクロルスチレン、ブロムスチレン、ジブロムスチレン等が挙げられ、特に、スチレンが好ましい。これらは１種を単独で用いてもよく、２種以上を組み合わせて用いてもよい。
【００１６】
シアン化ビニル化合物の具体例としては、アクリロニトリル、メタクリロニトリル等が挙げられ、特にアクリロニトリルが好ましい。これらは１種を単独で用いてもよく、２種以上を組み合わせて用いてもよい。
【００１７】
更に、単量体成分中には、本発明の目的に対して支障のない範囲で、芳香族ビニル化合物及びシアン化ビニル化合物と共重合可能な他の単量体を含有させることができる。他の単量体としては、例えばメチルアクリレート、エチルアクリレート、プロピルアクリレート、ブチルアクリレート、アミルアクリレート、ヘキシルアクリレート、オクチルアクリレート、２−エチルヘキシルアクリレート、シクロヘキシルアクリレート、ドデシルアクリレート、オクタデシルアクリレート、フェニルアクリレート、ベンジルアクリレートなどのアクリル酸エステル；メチルメタクレート、エチルメタクレート、プロピルメタクリレート、ブチルメタクリレート、アミルメタクリレート、ヘキシルメタクリレート、オクチルメタクリレート、２−エチルヘキシルメタクリレート、シクロヘキシルメタクリレート、ドデシルメタクリレート、オクタデシルメタクリレート、フェニルメタクリレート、ベンジルメタクリレートなどのメタクリル酸エステル；無水マレイン酸、無水イタコン酸、無水シトラコン酸などの不飽和酸無水物；アクリル酸、メタクリル酸などの不飽和酸；マレイミド、Ｎ−メチルマレイミド、Ｎ−ブチルマレイミド、Ｎ−（ｐ−メチルフェニル）マレイミド、Ｎ−フェニルマレイミド、Ｎ−シクロヘキシルマレイミドなどのα−又はβ−不飽和ジカルボン酸のイミド化合物（マレイミド系単量体ともいう）；グリシジルメタクリレート、アリルグリシジルエーテルなどのエポキシ化合物；アクリルアミド、メタクリルアミドなどの不飽和カルボン酸アミド；アクリルアミン、メタクリル酸アミノメチル、メタクリル酸アミノエチル、メタクリル酸アミノプロピル、アミノスチレンなどのアミノ基含有不飽和化合物、３−ヒドロキシ−１−プロペン、４−ヒドロキシ−１−ブテン、シス−４−ヒドロキシ−２−ブテン、トランス−４−ヒドロキシ−２−ブテン、３−ヒドロキシ−２−メチル−１−プロペン、２−ヒドロキシエチルアクリレート、２−ヒドロキシエチルメタクリレートなどの水酸基含有不飽和化合物；ビニルオキサゾリンなどのオキサゾリン基含有不飽和化合物などが挙げられる。また、これらの単量体は１種を単独で用いてもよく、２種以上を組み合わせて用いてもよい。
【００１８】
（ｄ）グラフト重合体を製造するには、まず、前述のゴム質重合体に上記単量体成分を含浸させる。この含浸工程において、含浸温度は４０〜８０℃であることが好ましく、５０〜７０℃であることがより好ましい。また、含浸時間は１５〜９０分間であることが好ましく、３０〜６０分間であることがより好ましい。
【００１９】
このようにして、ゴム質重合体の内部に単量体成分を含浸させた後の重合工程では、１０時間半減期温度が３０〜９０℃の油溶性熱分解系開始剤を用いて、グラフト重合を行う。１０時間半減期温度が３０℃未満の油溶性熱分解性開始剤では、安全性上問題があり、９０℃を超えるものでは十分な耐衝撃性補強効果が得られない傾向にある。更に、１０時間半減期温度が上記範囲を外れると、目的とする質量平均分子量４００００〜２０００００のグラフト共重合体を得ることが困難となる。
【００２０】
このような油溶性熱分解系開始剤の具体例としては、ベンゾイルパーオキサイド、ラウロイルパーオキサイド、ジ−２−エチルヘキシルパーオキシジカーボネート、ジ−イソプロピルパーオキシジカーボネイト、t−ブチルパーオキシネオデカネート、t−ブチルパーオキシピバレイト、t−ヘキシルパーオキシピバレイト、アゾイソブチルニトリル等を挙げることができ、これらは１種を単独で或いは２種以上を組み合わせて用いることができる。
【００２１】
重合方法としては、公知の付加重合法、例えば、乳化重合法、溶液重合法、塊状重合法、塊状懸濁重合法などの各種方法を採用できるが、特に、重合を容易に制御できることから、乳化重合法が好適である。また、上記の重合は、一段であってもよいし、多段であってもよい。
【００２２】
この重合に供するゴム質重合体と単量体成分との割合は、ゴム質重合体３０〜８０質量部(固形分換算)に対し、単量体成分７０〜２０質量部とする（ただし、ゴム質重合体と単量体成分との合計で１００質量部）。ゴム質重合体の割合が３０質量部未満で単量体成分が７０質量部を超える場合、十分な物性、例えば耐熱性、成形性、導電性が得られない。また、ゴム質重合体が８０質量部を超え、単量体成分が２０質量部未満の場合も十分な物性、例えば耐熱性、成形性、導電性が得られない。より好ましいグラフト重合割合は、ゴム質重合体４０〜７０質量部(固形分換算)に対し、単量体成分６０〜３０質量部である。従って、前述の含浸工程では、ゴム質重合体と単量体成分とをこのような割合で含浸工程に供し、その後、重合工程に移行することが好ましい。
【００２３】
また、重合温度や重合時間などの重合条件は、安全性や効率面などから任意に設定することができる。
【００２４】
このようにして得られる（ｄ）グラフト重合体は、その質量平均分子量が４００００〜２０００００であり、より好ましくは６００００〜１７００００である。質量平均分子量が上記範囲外の場合、これを用いた組成物の衝撃強度や流動性に劣る傾向にある。
【００２５】
なお、このグラフト重合体の質量平均分子量を測定するには、まず、グラフト重合体をテトラヒドロフラン（以下、ＴＨＦと略す）中に投入して一晩放置したものを３０分間超音波洗浄器にかけて、グラフト体を完全に溶離させた後、遠心分離機を用いて１２，０００ｒｐｍで１時間遠心分離してＴＨＦ不溶分（グラフト体）を得る。次いで、このＴＨＦ不溶分をクロロホルム中に分散させ、オゾン分解によりゴムを分解してグラフト鎖を回収してから蒸発乾固し、これをＴＨＦに溶解してＴＨＦ溶液を得る。そして、このグラフト体を溶解したＴＨＦ溶液を試料として用い、ゲルパーミエーションクロマトグラフィ（ＧＰＣ）によってスチレン換算の分子量を測定する。
【００２６】
また、ゴム質重合体の内部には、単量体成分の重合体が内部存在率１０〜６０質量％の範囲で形成されていることが好ましく、２０〜５０質量％の範囲で形成されていることがより好ましい（以下、グラフト重合体の単量体成分の重合体の内部存在率を単に「内部存在率」と称す。）。この内部存在率が１０質量％未満であると、十分な物性、例えば耐熱性、成形性、導電性が得られないことがあり、一方、６０質量％を超えると、得られる成形品の耐熱性、成形性、導電性が低下することがある。ここで、内部存在率とは、グラフト重合体に占めるゴム質重合体に対するゴム質重合体内部に位置する単量体成分の重合体量のことであり、下記数式（１）で定義される値である。なお、ゴム質重合体の内部に位置する単量体成分の重合体は、ゴム質重合体にグラフト結合していなくてもよい。このゴム質重合体内部に位置する単量体成分の重合体量は、簡便な算出方法として、含浸前のゴム質重合体の粒子径とグラフト重合後のゴム質重合体の膨張率を測定し、その体積増加率から単量体の内部残存率を算出することにより求めることができる。
【００２７】
【数１】
0005752505.tif 000003
【００２８】
また、（ｄ）グラフト重合体のグラフト率は１０〜２００質量％が好ましく、２０〜１８０質量％であることがより好ましい。グラフト率が１０質量％未満であると、これを用いた組成物の耐衝撃強度が低くなることがあり、２００質量％を超えると流動性、耐衝撃性が低下することがある。ここで、グラフト率とは、下記数式（２）で算出される値であり、ゴム質重合体の種類により測定方法を適宜選択することができ、例えば、ポリブタジエンの場合では、オゾン分解法による測定で求めることができる。
【００２９】
【数２】
0005752505.tif 000004
【００３０】
また本発明では、帯電防止性をさらに向上させるために、成分（ｅ）として、アルカリ金属またはアルカリ土類金属のカチオンおよびアニオンによって構成されている金属塩類を配合することができる。
このような成分（ｅ）において、カチオンとしては、例えば、Ｌｉ+、Ｎa +、Ｋ+、Ｍｇ2+、Ｃａ2+などが挙げられる。カチオンとしては、イオン半径の小さいＬｉ+，Ｎａ+，Ｋ+が好ましい。また、成分（ｅ）において、アニオンとしては、例えば、Ｃｌ-，Ｂｒ-，Ｆ-，Ｉ-，ＮＯ3-，ＳＣＮ-，ＣｌＯ4-，ＣＦ3ＳＯ3-，ＢＦ4-，（ＣＦ3ＳＯ2）2Ｎ-，（ＣＦ3ＳＯ2）3Ｃ-などが挙げられる。好ましくは、ＣｌＯ4-，ＣＦ3ＳＯ3-，（ＣＦ3ＳＯ2）2Ｎ-，（ＣＦ3ＳＯ2）3Ｃ-である。上記カチオンおよびアニオンによって構成されている金属塩類は数多くあるが、中でも、ＬｉＣｌＯ4，Ｎa ＣｌＯ4，Ｍｇ（ＣｌＯ4）2，ＫＣｌＯ4，（ＣＦ3ＳＯ3）Ｌｉ，（ＣＦ3ＳＯ2）2ＮＬｉ，（ＣＦ3ＳＯ2）2ＮＮａ，（ＣＦ3ＳＯ2）3ＣＬｉ，（ＣＦ3ＳＯ2）3ＣＮａが好ましく、中でもＬｉＣｌＯ4，Ｎa ＣｌＯ4が特に好ましい。
【００３１】
また本発明では、成分（ｆ）として、−｛Ｏ（ＡＯ）ｎ｝−基（Ａは炭素数２〜４のアルキレン基を示す）を有し、かつ全ての分子鎖末端がＣＨ3基である有機化合物を配合することができる。この成分（ｆ）は、帯電防止性をさらに向上させるとともに、成分（ｅ）を使用した場合に、当該成分の溶解性、解離安定性の上昇に効果がある。また、成分（ｅ）の金属塩類は、単体だと可燃性が高いものや、吸湿性が特に高いものがほとんどで、成分（ｆ）にあらかじめ成分（ｅ）を溶解させて使用することにより、工業生産の効率を促す。
【００３２】
本発明における成分（ｆ）は、−｛Ｏ（ＡＯ）ｎ｝−基（Ａは炭素数２〜４のアルキレン基、ｎは１〜７の整数を示す）を有し、かつ全ての分子鎖末端がＣＨ3基である有機化合物である。なお、成分（ｆ）としては、分子鎖末端が二重結合をしている炭素原子を有していてもよく、この有機化合物の本発明における成分（ｆ）の範疇にある。本発明に用いられる成分（ｆ）は、例えば、炭素数１〜９の直鎖、または分岐脂肪族アルコール１モルに、炭素数２〜４のアルキレンオキシドを１〜７モル付加して得られるアルコールと、二塩基酸とを原料として、一般的なエステル化合物の製造方法によって製造することができる。
【００３３】
ここで、上記アルコールの例としては、プロパノール１モルにエチレンオキシド１〜７モル、プロピレンオキシド１〜４モル、またはブチレンオキシド１〜３モル、ブタノールにエチレンオキシド１〜６モルまたはプロピレンオキシド１〜３モル、ヘキサノールにエチレンオキシド１〜２モル、ペンタノールにエチレンオキシド１〜５モル、プロピレンオキシド１〜３モル、またはブチレンオキシド１〜２モル、オクタノールにエチレンオキシド１〜５モル、プロピレンオキシド１〜３モル、またはブチレンオキシド１〜３モル、ノナノールにエチレンオキシド１〜4 モル、プロピレンオキシド１〜２モル、またはブチレンオキシド１〜２モルを、それぞれ、付加させたヒドロキシル化合物が挙げられる。なお、これらの化合物の中で、ブタノール１モルにエチレンオキシド２モルを付加させた２−（２−ブトキシエトキシ）エタノール、ブタノール１モルにエチレンオキシド１モルを付加させた２−ブトキシエタノールが、加工性とのバランスに良い。また、上記二塩基酸としては、アジピン酸、セバシン酸、フタル酸、コハク酸などのカルボン酸、およびこれらのカルボン酸無水物などが挙げられる。
【００３４】
上記原料を使用して製造される成分（ｆ）として、特に好ましくは、下記化学式（１）に示されるアジピン酸ジブトキシエトキシエチル（ビス〔２−（２ブトキシエトキシ）エチル〕アジペート）、または下記化学式（２）に示されるビス（２−ブトキシエチル）フタレートである。
【００３５】
【化１】
0005752505.tif 000005
【００３６】
（各成分の配合割合）
本発明の熱可塑性樹脂組成物は、
成分（ａ）ポリフェニレンエーテル樹脂  ５０〜８０質量部、
成分（ｂ）スチレン系樹脂及び／またはスチレン系エラストマー  １０〜３０質量部、
成分（ｃ）ポリエーテルエステルアミド樹脂  １０〜２０質量部、
（ただし、前記成分（ａ）、（ｂ）および（ｃ）の合計は１００質量部とする）
さらに、
成分（ｄ）グラフト重合体  成分（ａ）、（ｂ）、（ｃ）の合計１００質量部に対して１〜２０質量部、
を含有する。
【００３７】
成分（ａ）が５０質量部未満であると耐熱性が悪化し、逆に８０質量部を超えると成分（ｃ）のポリエーテルエステルアミドとの相容性が悪化し、成形性、各種物性が低下する。
成分（ｂ）が１０質量部未満であると成分（ｃ）のポリエーテルエステルアミドとの相容性が悪化し、成形性、各種物性が低下する。逆に３０質量部を超えると耐熱性が悪化する。
成分（ｃ）が１０質量部未満であると帯電防止性が悪化し、逆に２０質量部を超えると耐熱性が悪化する。
成分（ｄ）が１質量部未満であると成分（ａ）および（ｂ）と成分（ｃ）のポリエーテルエステルアミドとの相容性が悪化し、成形性、各種物性が低下する。
【００３８】
成分（ｅ）の金属塩類を配合する場合、その配合量は、成分（ａ）、（ｂ）および（ｃ）の合計１００質量部に対し、０．００１〜３０質量部であることが好ましい。下限値は、０．００３質量部であることがさらに好ましく、０．０１質量部であることがより好ましく、０．１質量部であることがとくに好ましい。また、上限値は、２５質量部であることがさらに好ましく、１０質量部であることがより好ましく、８質量部であることがとくに好ましく、５質量部であることが最も好ましい。成分（ｅ）の配合量が０．００１〜３０質量部であることにより帯電防止性の向上効果が発揮される。
【００３９】
成分（ｆ）の有機化合物を配合する場合、その配合量は、成分（ａ）、（ｂ）および（ｃ）の合計１００質量部に対し、０．１〜２０質量部であることが好ましく、０．５〜１０質量部であることがさらに好ましい。成分（ｆ）の配合量が０．１質量部以上であることにより、帯電防止性の向上効果が発揮され、２０質量部以下であることにより、得られる組成物の成形加工性や各種物性に悪影響を及ぼすことがない。
【００４０】
本発明の組成物には、本発明の効果に悪影響を及ぼさない限り、各種充填材、安定剤、着色剤、可塑剤、分散剤、紫外線吸収剤、酸化防止剤、難燃剤、補強剤、滑剤、発泡剤、耐候（光）剤、金属粉などの、各種添加剤を配合することができる。
【００４１】
本発明の組成物は、予備混合し、溶融混練して、通常の２次加工原料形態であるペレット状コンパウンドとして使用することができる。ペレット加工することによって、各種成分を均一に予備分散ならしめ、高分子特性としての安定性を得ることができる。ペレット状コンパウンドの加工において用いられる予備混合機としては、予備分散、分配、拡散混合を目的とするブレンダーが用いられる。ブレンダーの代表例としては、リボンブレンダー、ヘンシェルミキサー（スーパーミキサー）、タンブラーミキサー、タンブルミキサー、エアーブレンダーなどが挙げられる。これらの予備混合機は、各配合物の形態や拡散レベル、および、溶融混練機に応じて選定される。また、予備混合機を用わず、各配合物をそれぞれ異なるブラベンダーなどの定量切出機を用いて、溶融混練機に投入してもよい。溶融混練機としては、一般的には単軸、二軸押出機、バンバリー式、ロール式などが挙げられる。これらも、組成物の形態や目的、生産性に応じて選定し、溶融混練することにより、ペレット状の原料を製造することが可能である。また、各成分の投入方法、順序も、適宜選択できる。
【００４２】
また、本発明の組成物は、各成分をドライブレンドし、パウダー状の組成物とすることができる。パウダー状の組成物を得るには、上記ペレット状コンパウンドの加工において用いられる予備混合機を用いて、ドライブレンドすればよい。
【００４３】
本発明の組成物は、あらゆる成形方法に対応でき、各成形機で溶融され、異形押出を含む押出成形、射出成形、ブロー成形、カレンダー成形、真空成形、エンボス成形など各種成形機による成形加工が可能である。上記射出成形、押出成形などの成形機は、通常使用される一般的な仕様のものが採用できる。例えば、射出成形の場合、一般的な射出成形機を使用することが可能である。一般的に、ペレット状コンパウンドを用いると、成形品の仕上りが良好であり、物理的性能も安定する。このように、本発明の組成物は、用途に応じて成形方法を選択することができる。
【００４４】
本発明の組成物は、その優れた特性を生かし、ＯＡ機器、家電分野、電気・電子分野、車両分野、その他の各種パーツ、ハウジング、パッケージなどに好適に使用することができる。
【実施例】
【００４５】
以下、本発明を実施例および比較例によりさらに説明するが、本発明は下記例に制限されない。なお、以下「部」、「％」は質量基準である。
【００４６】
使用原料
成分（ａ）
ポリフェニレンエーテル樹脂：三菱ガス化学（株）製、商品名ユピエースＰＸ１００Ｆ
【００４７】
成分（ｂ−１）
耐衝撃性ポリスチレン：東洋スチレン（株）製、商品名Ｈ７００
成分（ｂ−２）
スチレン−エチレン・ブテン−スチレンブロック共重合体（ＳＥＢＳ）：クレイトンポリマー社製、商品名クレイトンＧ１６５１、スチレン含有量３３質量％、質量平均分子量２６万
【００４８】
成分（ｃ）
ポリエーテルエステルアミド：三洋化成工業（株）製、商品名ペレスタットＨＣ６８００
【００４９】
成分（ｄ−１）
グラフト重合体：ＵＭＧ ＡＢＳ（株）製、商品名ＹＥ２８９
【００５０】
成分（ｄ−２）
以下の合成方法により得られたグラフト重合体。
ポリブタジエン−１（ゲル含有率９４％、平均粒子径２９０ｎｍ）５０部、スチレン４７．５部、アクリロニトリル２．５部（単量体成分中の５％）、t−ドデシルメルカプタン０．１部、ロジン酸ナトリウム１．０部、水酸化カリウム０．０５部、純水１６０部を反応器に仕込み、６０℃に昇温して６０分間含浸させた後、t−ヘキシルパーオキシピバレイト０．３部を添加し、７５℃まで昇温して２時間重合を行った。得られたラテックスに酸化防止剤を添加し、塩化カルシウム水溶液中に投入して凝固させ、洗浄、脱水、乾燥してグラフト重合体（ｄ−２）を得た。
【００５１】
成分（ｄ−３）
以下の合成方法により得られたグラフト重合体。
アクリロニトリルの使用量を１２．５部（単量体成分中の２５％）に変更した以外は、成分（ｄ−２）の合成方法と同様にして重合を行い、グラフト重合体（ｄ−３）を得た。
【００５２】
成分（ｄ−４）
以下の合成方法により得られたグラフト重合体。
ポリブタジエン−１を、ゲル含有率９８％、平均粒子径８０ｎｍのポリブタジエンに変更した以外は、成分（ｄ−２）の合成方法と同様にして重合を行い、グラフト重合体（ｄ−４）を得た。
【００５３】
成分（ｄ−２）〜（ｄ−４）において、次の各種特性を測定した。その結果を表１に示す。
【００５４】
＜ゴム質重合体のゲル含有量＞
粉体状のゴム質重合体をトルエン中に８０℃で２４時間浸漬した。その後、２００メッシュ金網で濾過し、トルエン不溶分の割合（％）を求めて、これをゲル含有量とした。
＜ゴム質重合体の平均粒子径＞
含浸前のゴム質重合体の粒径を、オスニウム酸を用いて染色し、透過型電子顕微鏡（ＴＥＭ）にて粒子径を測定した。
＜グラフト重合体の質量平均分子量＞
グラフト重合体をＴＨＦ中に投入して一晩放置したものを３０分間超音波洗浄器にかけて、グラフト体を完全に溶離させた後、遠心分離機を用いて１２，０００ｒｐｍで１時間遠心分離してＴＨＦ不溶分（グラフト体）を得た。次いで、このＴＨＦ不溶分をクロロホルム中に分散させ、オゾン分解によりゴムを分解してグラフト鎖を回収してから蒸発乾固し、これをＴＨＦに溶解してＴＨＦ溶液を得た。このグラフト体を溶解したＴＨＦ溶液を試料として用い、それぞれゲルパーミエーションクロマトグラフィ（ＧＰＣ）によってスチレン換算の分子量を測定した。
＜グラフト重合体のグラフト率＞
上記、グラフト重合体の重量平均分子量を測定する手順の中で、遠心分離してＴＨＦ不溶分（グラフト体）までを同様に操作し、このＴＨＦ不溶分を抽出して乾燥重量を測定する。次いで、この不溶分をクロロホルム中に分散させ、オゾン分解によりゴムを分解してグラフト鎖を回収し乾燥重量を測定する。このようにしてオゾン分解前の重量（式（２）の分母）とオゾン分解後の重量（式（２）の分子）から、ゴム質重合体にグラフトしている単量体を求めた。
＜グラフト重合体の内部存在率＞
グラフト重合前（含浸前）のゴム質重合体の粒子径を透過型電子顕微鏡（ＴＥＭ）にて測定したが、同様にして、グラフト重合を行った後のゴム質重合体の粒子径をＴＥＭにて測定した。単量体がゴム質重合体内部に存在した場合、粒子径は大きくなるため、重合前と重合後の平均体積増加分から単量体の内部残存率を求めた。
【００５５】
【表１】
0005752505.tif 000006
【００５６】
成分（ｅ）
過塩素酸リチウムＬｉＣｌＯ4
【００５７】
成分（ｆ）
ビス〔２−（２ブトキシエトキシ）エチル〕アジペート
【００５８】
実施例１〜７および比較例１〜７
以下の表２の配合割合に従って、本発明の組成物を調製した。
なお、混合方法は、配合物をブレンド後、２軸の押出機にて樹脂温度２５０〜２８０℃で混練し、ペレット化した。続いて、下記に示す試験方法に従って試験片を作成し、（１）〜（４）の各種試験を行なった。
【００５９】
（１）荷重たわみ温度ＨＤＴ（１．８ＭＰａ荷重）
ＡＳＴＭ  Ｄ６４８に準拠し、荷重１．８ＭＰａで測定した。試験片はＡＳＴＭ規格の１／４インチ試験片を用いた。
【００６０】
（２）押出成形性
単軸の押出機（Ｌ／Ｄ＝２８、Ｔ型ダイ）で押出ダイ温度２４０〜２６０℃、シリンダー温度２３０〜２６０℃で５０ｍｍ×１ｍｍのシートを押出成形し、ドローダウン性、表面外観や形状を観察し、次の基準で評価した。
◎：全く不具合がない。
○：やや表面外観が劣るが他は問題がない。
△：やや表面外観と形状（エッジ部の再現性）に問題がある。
×：悪い
【００６１】
（３）射出成形性
型締め力１２０トンの射出成形機を用い、成形温度２５０℃、金型温度４０℃、射出速度５５ｍｍ／秒、射出圧力６００ｋｇ／ｃｍ２、保圧圧力４００ｋｇ／ｃｍ２、射出時間６秒、冷却時間４５秒で１３．５×１３．５×２ｍｍのシートを成形した。デラミネーション、表層剥離、ひけ、変形及び著しく外観を悪化させるようなフローマークの有無を目視により判断し、次の基準で評価した。
◎：全く不具合がない。
○：わずかにフローマークが見られるが、他は問題がない。
△：わずかにフローマーク、ひけが見られる。
×：悪い
【００６２】
（４）体積固有抵抗値（ＶＲ）
幅６ｃｍ×長さ６ｃｍ×厚み０．３ｃｍの射出成形試験片を用い、三菱化学（株）製、ハイレスタにて、ＡＳＴＭ  Ｄ２５７に準じて測定を行った。測定条件は温度２３℃、湿度５０％、印加電圧５００Ｖであった。
【００６３】
結果を表２に併せて示す。
【００６４】
【表２】
0005752505.tif 000007
【００６５】
表２の結果から、実施例の各組成物は、特定量の（ａ）ポリフェニレンエーテル樹脂、（ｂ）スチレン系樹脂及び／またはスチレン系エラストマー、（ｃ）ポリエーテルエステルアミド樹脂、さらに、特定の（ｄ）グラフト重合体を特定量でもって配合したので、ＨＤＴが高く、すなわち耐熱性に優れ、また、成分（ａ）および（ｂ）の熱可塑性樹脂と成分（ｃ）のポリエーテルエステルアミドとの相容性に優れていることから、押出成形性、射出成形性が向上していることが分かる。
これに対し、比較例１は、成分（ａ）および（ｂ）の配合量が本発明で規定する範囲外であるため、ＨＤＴが悪化した。
比較例２は、成分（ｂ）の配合量が本発明で規定する下限未満であるので、成分（ａ）および（ｂ）の熱可塑性樹脂と成分（ｃ）のポリエーテルエステルアミドとの相容性に乏しく、押出成形性、射出成形性が悪化した。
比較例３は、成分（ｃ）の配合量が本発明で規定する下限未満であるので、体積固有低効率ＶＲが悪化し、所望の帯電防止性が得られなかった。
比較例４は、成分（ａ）および（ｃ）の配合量が本発明で規定する範囲外であるため、体積固有低効率ＶＲが悪化し、所望の帯電防止性が得られなかった。
比較例５は、成分（ｃ）の配合量が本発明で規定する上限を超えているので、ＨＤＴが悪化した。
比較例６は、成分（ｄ）におけるシアン化ビニル化合物量および質量平均分子量が本発明で規定する範囲外であるため、押出成形性、射出成形性が悪化した。
比較例７は、成分（ｄ）におけるゴム質重合体の平均粒子径が本発明で規定する下限未満であるため、押出成形性、射出成形性が悪化した。